FR 2716675 A1 19950901 FR 9402487 A 19940225 SILICIUM METALLURGIQUE A MICROSTRUCTURE CONTROLEE POUR LA PREPARATION DES HALOGENOSILANES DOMAINE TECHNIQUE L'invention concerne une qualité particulière de silicium métallurgique à microstructure contrôlée, en particulier au niveau de la répartition des composés intermétalliques dus aux10 éléments mineurs présents dans le silicium. Cette qualité est particulièrement bien adaptée à la réaction de synthèse des alkyl ou aryl halogénosilanes. ART ANTERIEUR La synthèse des alkyl ou aryl halogénosilanes par réaction,15 entre 250 et 350 C, d'un hydrocarbure halogéné sur du silicium en présence d'un catalyseur à base de cuivre est connue depuis le brevet US 2380995 délivré le 7/08/1945 à ROCHOW. Cette réaction, appelée réaction de ROCHOW, a atteint un développement industriel important, étant en particulier à la20 base de toute l'industrie des silicones. Elle se pratique en général avec le chlorure de méthyle, CH3Cl, et conduit à un mélange de différents méthylchlorosilanes, tels que le monométhyltrichlorosilane et le diméthyldichlorosilane. Ce dernier produit étant le plus recherché, on conduit la25 réaction de manière à ce que la proportion de ce produit soit maximale dans le mélange de silanes obtenu, cette proportion étant appelée sélectivité de la réaction. Par ailleurs, il est important de produire la quantité maximale de silanes par unité de temps, la valeur de ce flux pondéral étant appelée30 réactivité. Depuis le brevet initial de ROCHOW, de nombreuses recherches ont été consacrées à l'amélioration de ces deux paramètres en agissant sur la technologie du procédé, les catalyseurs et la composition chimique du silicium, celui-ci étant un produit industriel contenant un certain nombre d'éléments mineurs. En effet, pour des raisons économiques, le silicium utilisé dans la réaction de ROCHOW est le silicium métallurgique, produit par carboréduction de la silice dans un four électrique, puis affiné pour régler le taux de ses principaux éléments mineurs et solidifié, soit sous forme de lingots, soit sous forme de granulés, ces produits étant ensuite réduits en poudre par broyage. Ce silicium métallurgique contient un certain nombre d'éléments mineurs principaux, essentiellement calcium, aluminium et fer, qui sont présents chacun à des taux compris entre 0, 01 et 1%, taux réglés au cours du processus d'affinage10 pour satisfaire les spécifications requises par le marché. Il contient également des éléments mineurs secondaires apportés par les matières premières, en quantité totale généralement comprise entre 10 et 500 ppm, et qui sont des métalloïdes (P, B, S, C) ou des métaux (Ti, Cu, Mg, Mn, Ni, V, Zr). 15 Ces éléments mineurs se retrouvent sous la forme de composés intermétalliques, ceux formés par les éléments principaux pouvant être binaires (FeSi2, CaSi2), ternaires (Fe5Al8Si7, CaAl2Si2, FeSi2Al3) ou quaternaires (Fe4Al6CaSi8). Ces différents composés intermétalliques sont décrits dans une20 publication de la demanderesse: T.MARGARIA, J.C.ANGLEZIO, C.SERVANT "Intermetallic Compounds in Metallurgical Silicon" INFACON 6 Proceedings of the 6th International Ferroalloys Congress Cape Town, vol. 1, SAIMM Johannesburgh, 1992, pp. 209-214. Cette publication met en évidence les conditions de formation des intermétalliques, en particulier en fonction de la vitesse de solidification du silicium, et l'influence de certains composés sur la sélectivité et la réactivité de la réaction de ROCHOW. D'autres travaux ont également montré le rôle de la composition chimique des intermétalliques. Ainsi,30 la demande de brevet allemand DE 4037021 de la société ELKEM revendique un silicium destiné à la réaction de ROCHOW dans lequel les impuretés sont sous la forme de composés FeAl3Si2 et Fe4Si6A14Ca.Par ailleurs, on a proposé d'améliorer la réactivité dans la réaction de ROCHOW en jouant sur la35 granulométrie et le mode d'obtention de la poudre de silicium. Ainsi, les brevets européens EP 350683 de BAYER et EP 372918 d'ELKEM prétendent que l'utilisation de silicium atomisé permet une augmentation sensible de la réactivité. Cependant, l'atomisation n'est pas utilisée industriellement pour fabriquer du silicium destiné à la synthèse des silanes. BUT DE L'INVENTION Le but de l'invention est de fournir un silicium métallurgique conduisant à une réactivité élevée dans la réaction de ROCHOW en contrôlant la microstructure du silicium produit. OBJET DE L'INVENTION L'invention a pour objet un silicium métallurgique à microstructure contrôlée pour la fabrication d'halogénosilanes, caractérisé en ce que, lorsqu'une image de la microstructure obtenue au microscope électronique à balayage est traitée par binarisation entre une matrice silicium et une phase intermétallique puis dilatation des zones correspondant à la phase intermétallique avec une extension autour de ces zones de 10 microns, le rapport S/So des fractions surfaciques de la zone intermétallique entre l'image dilatée et l'image avant dilatation est compris entre et 40. L'invention concerne également une méthode de caractérisation du silicium pour la préparation des halogénosilanes consistant à: - réaliser une image de la microstructure au microscope électronique à balayage, en mode électrons rétrodiffusés et contraste de numéro atomique moyen, - traiter l'image obtenue à l'aide d'un logiciel d'analyse d'images par lissage des niveaux de gris, binarisation entre une matrice silicium et une phase intermétallique et dilatation des zones correspondant à la30 phase intermétallique, - comparer les fractions surfaciques des intermétalliques avant et après une dilatation définie autour des zones correspondant à la phase intermétallique. La demanderesse a, en effet, découvert, de manière inattendue,35 que la technique de dilatation utilisée en analyse d'image pouvait permettre de simuler, sur une certaine plage, le comportement du silicium dans la réaction de ROCHOW, et, plus particulièrement, sa réactivité. Elle émet l'hypothèse, pour tenter d'expliquer cette relation, que, plus les composés intermétalliques sont dispersés, plus ils constituent de sites d'attaque de la réaction et plus5 celle-ci a tendance à se propager rapidement dans toute la masse du silicium. Or, plus les composés intermétalliques sont dispersés, plus leur fraction surfacique après dilatation en analyse d'image sera importante. Il semble cependant qu'à partir d'un certain niveau, l'augmentation de la dispersion va10 à l'encontre de la réactivité et qu'il existe donc une plage optimale de dispersion favorisant la réactivité. DESCRIPTION DE L'INVENTION La méthode de caractérisation selon l'invention consiste d'abord à préparer des échantillons du silicium métallurgique15 dont on veut contrôler la microstructure. Cette préparation consiste en un enrobage dans une résine conductrice incolore à base de cuivre, un prépolissage au papier de carbure de silicium, une imprégnation sous vide et un polissage final au feutre diamanté. Ces échantillons sont analysés au microscope20 électronique à balayage, en mode électrons rétrodiffusés (BSE) et contraste de numéro atomique moyen. Les plages de composés intermétalliques apparaissent en blanc par rapport à la matrice en silicium. En réglant la brillance, on se place à un niveau de gris moyen bien défini et reproductible, de manière25 à rester toujours dans les mêmes conditions. On peut travailler à grandissement relativement faible (par exemple 200), ce qui autorise un champ d'analyse important (500 x 500 microns). On va alors traiter l'image obtenue au MEB par un logiciel d'analyse d'images. La première étape va consister en un lissage de l'image en niveaux de gris pour éliminer les imperfections dues à la prise d'information. On passe ensuite à la binarisation de l'image, qui va permettre de séparer les phases silicium et intermétalliques. Pour bien prendre en compte les phases très fines, on utilise une résolution de 1024 x 1024 points par image. On mesure alors la fraction surfacique brute occupée par les intermétalliques dans le champ d'analyse considéré. On effectue cette mesure sur un nombre de champs tel que cette fraction surfacique cumulée tende à se stabiliser autour d'une valeur moyenne. La figure 1 montre un exemple o la fraction surfacique5 cumulée tend à se stabiliser au delà de 30 champs. Dans un tel cas, on fera des mesures sur 50 champs. On procède alors à la dilatation des zones correspondant aux composés intermétalliques, par pas successifs de 1 à 10 correspondant chacun à une extension de 1,8 micron à10 l'extérieur de ces zones, et on mesure, à chaque pas de dilatation, la fraction surfacique de la phase intermétallique. Les figures 2 et 2 bis représentent respectivement les images binaires, avant et après une dilatation de pas 9, pour un15 échantillon de silicium dans lequel les composés intermétalliques sont peu dispersés et au contraire agglomérés en plages assez importantes. Les figures 3 et 3 bis représentent dans les mêmes conditions les images binaires correspondant à un échantillon de silicium20 selon l'invention avec des phases intermétalliques bien dispersées. On constate qu'en partant d'une fraction surfacique brute pratiquement identique dans les deux cas, la fraction surfacique blanche, correspondant aux intermétalliques, avec25 un taux de dilatation élevé, est très largement supérieure dans le second cas. Pour obtenir une microstructure conforme à l'invention, il est nécessaire que le silicium se solidifie avec une vitesse de refroidissement suffisante, comprise de préférence entre 40030 et 600 C/s, bien que ce ne soit pas le seul paramètre qui agisse sur la dispersion des composés intermétalliques. Il a été constaté que, parmi les différentes techniques possibles de solidification, la granulation assistée par jet d'eau permet le plus souvent d'obtenir la microstructure recherchée.35 Dans cette technique, on utilise, comme pour la granulation classique, une tête de granulation placée au dessus d'une cuve contenant un volume d'eau dont la surface est située entre 30 et 60 cm au dessous de la tête. Le métal liquide versé sur la tête de granulation se disperse en une nappe liquide à peu près continue qui naturellement se disperse en goutelettes avant d'atteindre la surface de l'eau5 de la cuve. En projetant sur la nappe secondaire de silicium liquide venant de la tête de granulation une pluie d'eau sous pression, on obtient une dispersion plus rapide et des goutelettes plus fines, qui se refroidissent ensuite beaucoup10 plus vite. Ce dispositif permet d'atteindre une vitesse de refroidissement d'environ 500 C/s favorable à l'obtention de la microstructure selon l'invention. De plus, on évite ainsi les explosions qui risquent de se produire dans une15 installation classique de granulation, même dimensionnée spécialement pour traiter du silicium. Inversement, la solidification sous forme de lingots, que ce soit des lingots coulés individuellement, d'épaisseur comprise entre 10 et 20 cm, soit des lingots coulés sur une chaine de20 lingotières, d'épaisseur 4 à 5 cm, avec éventuellement un refroidissement de la chaîne accéléré par pulvérisation d'eau, ne permet pas d'obtenir la microstructure recherchée dans la totalité du produit. Par ailleurs, la microstructure correspondant à la25 solidification par atomisation, bien que correspondant à une vitesse de refroidissement élevée et conduisant dans le test de caractérisation selon l'invention, à un rapport élevé des fractions surfaciques après et avant dilatation de la phase intermétallique, entraîne, de manière surprenante, une30 diminution de la réactivité. Ceci montre que la méthode de caractérisation de l'invention permet de délimiter une plage optimale de microstructure autorisant un niveau élevé de réactivité pour la synthèse des chlorosilanes.35 EXEMPLE On a produit du silicium métallurgique dont la composition chimique a été adaptée aux spécifications des producteurs de silicones et contenant 0,25% en poids de fer, 0,1% d'aluminium et 0,04% de calcium comme éléments mineurs principaux. Une partie de ce silicium liquide a été coulée en lingots d'épaisseur 10 cm sur une installation classique de lingotage,5 une autre partie a été coulée sur une chaîne de lingotières refroidie à l'air conduisant à des lingots d'épaisseur 5 cm, une autre partie sur la même chaine refroidie par eau pulvérisée, tandis qu'une autre partie a été granulée à l'eau, avec un diamètre des billes de silicium ne dépassant pas 1010 mm, une autre partie granulée avec le procédé de granulation assistée par jet d'eau décrit précédemment, et enfin une dernière partie a été atomisée en particules de taille comprise entre 50 et 250 microns. Des échantillons des six produits ont été préparés et ont été15 soumis à la méthode de caractérisation selon l'invention, avec un traitement d'images par dilatation effectué sur 30 champs d'analyse. On a mesuré respectivement, pour les six échantillons, la fraction surfacique moyenne de la phase intermétallique avant dilatation et la fraction surfacique moyenne de cette même phase après 6 pas de dilatation de 1,8 micron, soit une extension de 10,8 microns. Les rapports de fractions surfaciques obtenus sont les suivants: lingots coulés individuellement: 325 lingots coulés sur chaîne non refroidie: 8 lingots coulés sur chaîne refroidie: 12 granulation à l'eau classique: 17 granulation assistée par jet d'eau: 31 atomisation: 4830 Des essais de chlorométhylation montrent que le silicium granulé par la méthode de granulation assistée par jet d'eau présente une réactivité supérieure d'au moins 10 % à celle du silicium solidifié de toutes les autres manières REVENDICATIONS 1) Silicium métallurgique à microstructure contrôlée pour la préparation d'halogénosilanes, caractérisé en ce que, lorsqu'une image de la microstructure obtenue au microscope électronique à balayage est traitée par binarisation entre une phase intermétallique et une matrice silicium, puis dilatation des zones correspondant à la phase intermétallique avec une extension autour de ces zones de 10 microns, le rapport S/SO des fractions surfaciques de la phase intermétallique entre l'image dilatée et l'image avant dilatation est compris entre 20 et 40. 2) Méthode de caractérisation du silicium métallurgique pour la préparation des halogénosilanes, caractérisée en ce que: - on réalise une image de la microstructure du silicium au microscope électronique à balayage, en mode électrons rétrodiffusés et contraste de numéro atomique moyen, - on traite l'image obtenue par un logiciel d'analyse d'images comportant un lissage des niveaux de gris, une binarisation entre une phase intermétallique et une matrice silicium, puis dilatation des zones correspondant à la phase intermétallique, - on compare les fractions surfaciques de la phase intermétallique avant et après une dilatation définie autour des zones correspondant à la phase intermétallique. 3) Méthode selon la revendication 2, caractérisée en ce qu' on réalise une image par microscopie électronique sur un nombre suffisant de champs d'analyse de manière que la fraction surfacique cumulée de la phase intermétallique d'un échantillon tende à se stabiliser autour d'une valeur moyenne. 4) Procédé de fabrication de silicium métallurgique selon la revendication 1, caractérisé en ce que ce silicium est obtenu par refroidissement, à une vitesse comprise entre 400 et 600 C/s, de goutelettes de taille inférieure à 10 mm. 5) Procédé selon la revendication 4, caractérisé en ce que, pour disperser le silicium en goutelettes et le refroidir, on le soumet à un jet d'eau tombant dans un récipient rempli d'eau.